(57)【要約】  本発明は、次式（Ｉ）、（ＩＩ）及び（ＩＩＩ）で表される化合物からの顔料調製物であって、ａ）  Ｃ．Ｉ．ピグメントレッド２５４を９５〜９９．９％、ｂ）  スルホン酸塩（ＩＩ）を０．１〜５％、ｃ）  ビススルホン酸塩（ＩＩＩ）を０〜０．５％を含むことを特徴とする、顔料調製物。【化１】2012509945.tif 000009（式中、Ｍ２＋は、ストロンチウムイオン又はバリウムイオン、又はストロンチウムイオン及びバリウムイオンの任意の混合物である。）
2012509945.tif 000002
【特許請求の範囲】
【請求項１】
それぞれ顔料調製物の全重量に基づいて、
ａ）  式（Ｉ）で表されるＣ．Ｉ．ピグメントレッド２５４を９５〜９９．９重量％；
ｂ）  式（ＩＩ）で表されるスルホン酸塩を０．１〜５重量％；
ｃ）  式（ＩＩＩ）で表されるビススルホン酸塩を０〜０．５重量％、
を含む顔料調製物。
【化１】
2012509945.tif 000008
（式中、Ｍ２＋は、ストロンチウムイオン、バリウムイオン、又はストロンチウムイオン及びバリウムイオンの混合物である。）
【請求項２】
ａ）  Ｃ．Ｉ．ピグメントレッド２５４  ９７〜９９．９重量％；
ｂ）  スルホン酸塩（ＩＩ）  ０．１〜３重量％；
ｃ）  ビススルホン酸塩（ＩＩＩ）  ０〜０．３重量％、
を含むことを特徴とする、請求項１に記載の顔料調製物。
【請求項３】
Ｍ２＋がストロンチウムイオンであることを特徴とする、請求項１または２に記載の顔料調製物。
【請求項４】
前記式（Ｉ）で表されるＣ．Ｉ．ピグメントレッド２５４を、前記式（ＩＩ）及び場合によっては式（ＩＩＩ）で表される化合物と混合することを特徴とする、請求項１〜３のいずれか一つに記載の顔料調製物を製造する方法。
【請求項５】
前記式（Ｉ）で表されるＣ．Ｉ．ピグメントレッド２５４を、前記式（ＩＩ）及び場合によっては（ＩＩＩ）で表される化合物と、水中で撹拌することを特徴とする、請求項４に記載の方法。
【請求項６】
天然由来又は合成由来の高分子量有機材料を顔料着色するための、請求項１〜３のいずれか一つに記載の顔料調製物の使用。
【請求項７】
プラスチック、樹脂、塗料、ペイント、印刷インキ、電子写真用トナー及び現像剤、カラーフィルター並びにインキ類、特にインクジェットインキを顔料着色するための、請求項６に記載の使用。
【請求項８】
水ベース塗料を顔料着色するための、請求項７に記載の使用。
【請求項９】
請求項１〜３のいずれか一つに記載の顔料調製物を含有する、水ベース塗料。
【請求項１０】
前記顔料調製物を、乾燥塗膜に基づいて０．１〜２０重量％の濃度で含有する、請求項９に記載の水ベース塗料。
【発明の詳細な説明】
【技術分野】
【０００１】
本発明は、式（ＩＩ）及び場合によっては（ＩＩＩ）で表される、特定のスルホン化及びレーキ化された相乗作用剤（Ｓｙｎｅｒｇｉｓｔｅｎ）を含むＣ．Ｉ．ピグメントレッド２５４調製物に関する。
【背景技術】
【０００２】
ジケトピロロピロール（ＤＰＰ）顔料の使用時にしばしば生じる問題の一つは、塗料中における顔料のフロキュレーションである。乾燥の間に、顔料が塗料系中で沈降すると、明らかに色調が変化する。結果として、光沢に乏しい曇った色調がもたらされる。フロキュレーションは、塗料を塗布する時間及びやり方に依存するため、その作用は、塗装面を後塗装又は補修する際に、非常に好ましくない作用をもたらす。
【０００３】
ＤＰＰ顔料のフロキュレーションが、相乗作用剤によって減少できることは知られている。相乗作用剤の典型例は、スルホン酸、カルボン酸又はリン酸を含有するＤＰＰをベースとする無機添加剤であり、例えば、欧州特許出願公開第０２２４４４５Ａ２号（特許文献１）、欧州特許出願公開第０４３０８７５Ａ２号（特許文献２）及びドイツ国特許出願公開第４０３７５５６Ａ１号（特許文献３）中に記載されている。それら酸基含有の相乗作用剤は、アンモニウムカチオン又は金属カチオンでレーキ化することができる。
【０００４】
これまでに知られている相乗作用剤をＣ．Ｉ．ピグメントレッド２５４と組み合わせて使用することで、その顔料の汎用性が制限されていた。例えば、それらの相乗作用剤は、純粋なＣ．Ｉ．ピグメントレッド２５４に比べて、その色調を著しくシフトさせる。それゆえ、その色調の逸脱を減少させるために、最少量のＤＰＰベースの相乗作用剤が使用されている。しかしながら、この逸脱を完全に抑制することはできていない。
【０００５】
水ベース塗料の場合、ＰＲ２５４と組み合わせてこれまでに使用されていた相乗作用剤の本質的な欠点とは、ＤＩＮ  ＥＮ２０１０５−Ａ０２による上塗り堅牢度（Ｕｅｂｅｒｌａｃｋｉｅｒｅｃｈｔｈｅｉｔ）が明らかにより劣っていることである。
【先行技術文献】
【特許文献】
【０００６】
【特許文献１】欧州特許出願公開第０２２４４４５Ａ２号
【特許文献２】欧州特許出願公開第０４３０８７５Ａ２号
【特許文献３】ドイツ国特許出願公開第４０３７５５６Ａ１号
【特許文献４】欧州特許出願公開第０１８４９８２Ａ１号
【特許文献５】欧州特許出願公開第００９４９１１Ａ２号
【発明の概要】
【発明が解決しようとする課題】
【０００７】
したがって、一方で、Ｃ．Ｉ．ピグメントレッド２５４のフロキュレーションを阻止し、それと同時に、処理されていない顔料と比べて匹敵する色調及び、特に水ベース塗料において、匹敵するＤＩＮ  ＥＮ２０１０５−Ａ０２による上塗り堅牢度を備えた、顔料調製物を提供するという課題があった。
【課題を解決するための手段】
【０００８】
驚くべきことに、以下で定義する、特別にレーキ化したＤＰＰ相乗作用剤を有するＰＲ２５４顔料調製物が上記の課題を解決することが見出された。
【０００９】
本発明の対象は、
ａ）  次式（Ｉ）で表されるＣ．Ｉ．ピグメントレッド２５４を９５〜９９．９重量％、好ましくは９７〜９９．９重量％、特に好ましくは９８．５〜９９．９重量％；
ｂ）  次式（ＩＩ）で表されるスルホン酸塩を０．１〜５重量％、好ましくは０．１〜３重量％、特に好ましくは０．１〜１．５重量％；
ｃ）  次式（ＩＩＩ）で表されるビススルホン酸塩を０〜０．５重量％、好ましくは０〜０．３重量％、特に好ましくは０〜０．２重量％、
を含む顔料調製物であり、それぞれは該顔料調製物の全重量（１００重量％）に基づいている。
【００１０】
【化１】
2012509945.tif 000003
【００１１】
式中、Ｍ２＋は、ストロンチウムイオン、バリウムイオン、又はストロンチウムイオン及びバリウムイオンの混合物であるが、とりわけストロンチウムである。
【００１２】
上記の式（ＩＩＩ）のビススルホン酸塩が存在する場合、その含有量は、顔料調製物の全重量に基づいて有利には０．０１〜０．５重量％、好ましくは０．０１〜０．３重量％、特に好ましくは０．０１〜０．２重量％である。
【００１３】
上記の式（ＩＩ）及び（ＩＩＩ）の相乗作用剤の製造は、ベンゾニトリル及び４−クロロ−ベンゾニトリルからなる適した混合物を用いて、例えば、ドイツ国特許出願公開第４０３７５５６Ａ１号（特許文献３）、例１に従い慣用的なＤＰＰ混合合成、及び引き続くスルホン化及びＳｔ及び／又はＢａでのレーキ化によって遂行できる。そのようにして得られた混合物は、約３０〜７０重量％がＣ．Ｉ．ピグメントレッド２５４からなり、２０〜５０重量％がモノスルホン酸塩からなり、そして５〜３０重量％がビススルホン酸塩からなる。この混合物は、更に別のＣ．Ｉ．ピグメントレッド２５４を用いて所望する使用濃度にすることができる。
【００１４】
代替的に、純粋な形態の上記の式（ＩＩ）の相乗作用剤を、例えば、欧州特許出願公開第０１８４９８２Ａ１号（特許文献４）、例６に従って製造された非対称性ジケトピロロピロール（ＩＶ）を、次の化学スキームに従ってスルホン化し、そしてその後レーキ化するよって得ることができる。
【００１５】
【化２】
2012509945.tif 000004
【００１６】
前述のレーキ化は、有利には、適当な溶媒、好ましくは水中に溶解した又は懸濁液としての可溶性の無機バリウム塩及び／又はストロンチウム塩、例えば、ハロゲン化バリウム又はハロゲン化ストロンチウム、水酸化バリウム又は水酸化ストロンチウム、又は酢酸バリウム又は酢酸ストロンチウム、好ましくは塩化バリウム又は塩化ストロンチウム、臭化バリウム又は臭化ストロンチウム、及び酢酸バリウム又は酢酸ストロンチウムを用いて行われる。特に好ましくは、ｐＨ値３．５〜１２、特に好ましくはｐＨ７〜ｐＨ１０で、２０〜１００℃、特に好ましくは５０〜８０℃の温度のＢａＣｌ２又はＳｒＣｌ２である。
【００１７】
上記の式（Ｉ）のＣ．Ｉ．ピグメントレッド２５４は、慣用的な、当業者に公知の方法に従って製造できる。所望の使用分野に応じて、透明な結晶形態も不透明な（ｄｅｃｋｅｎｄｅｎ）結晶形態のいずれの場合も本発明の顔料調製物に使用できる。例えば、欧州特許出願公開第００９４９１１Ａ２号（特許文献５）、例６に従って製造可能な不透明な結晶形態に望ましい塗料系中へ使用するのが好ましい。
【００１８】
１５０〜４５０ｎｍ、特に３００〜４００ｎｍのｄ５０一次粒度分布を有するＣ．Ｉ．ピグメントレッド２５４が特に好ましい。
【００１９】
不透明な（ｄｅｃｋｅｎｄｅ）顔料形態が望ましい場合、水中又は有機溶媒中、場合によっては水及び有機溶媒の混合物中で熱的後処理することが有利であることが判明している。好ましくは、そのために、ハロゲン、アルキル又はニトロで置換された芳香族化合物、ヘテロ芳香族化合物、例えば、ピリジン、ピコリン又はキノリン、ケトン、アルコール、エーテル、アミド、又はスルホキシドが使用される。
【００２０】
本発明の顔料調製物の製造は、有利には、上記の式（Ｉ）、（ＩＩ）及び場合によっては（ＩＩＩ）の化合物を、上述の量比で、乾燥形態又は水で湿潤したフィルターケークの形態で混合することにより遂行される。その混合は粉砕過程と組み合わることもでき、その際、例えば、ボールミル、エアジェットミル、インパクトミル（Ｐｒａｌｌｍｕｈｌ）、ビードミル又はロールミルのような慣用的な粉砕装置が好ましい。
【００２１】
上記の式（Ｉ）で表されるＣ．Ｉ．ピグメントレッド２５４を、上記の式（ＩＩ）及び場合によっては（ＩＩＩ）の相乗作用剤と共に水中で撹拌し、そして次いで単離して、慣用的な方法、例えば、噴霧乾燥、棚乾燥、ベルト乾燥、パドル乾燥、スピンフラッシュ乾燥、ターンブル乾燥又は流動層乾燥によって乾燥するのが好ましい。
【００２２】
本発明の顔料調製物は、より均質な粒子形態を得るべく、懸濁液、フィルターケーク又は乾燥材料として、溶媒による後処理に供することができる。その際、水又は水蒸気揮発性溶媒、例えば、アルコール及び芳香族溶媒、特に好ましくは分岐状又は非分岐状のＣ１−Ｃ６−アルコール、トルエン、キシレン、クロロベンゼン、ジクロロベンゼン、ニトロトルエン又はニトロベンゼンを、大抵、高められた温度、例えば２００℃までの温度及び場合によっては高められた圧力下で使用するのが好ましい。
【００２３】
本発明の顔料調製物は、更に別の慣用的な助剤又は添加剤、例えば、界面活性剤、分散剤、フィラー、調整剤（Ｓｔｅｌｌｍｉｔｔｅｌ）、樹脂、ワックス、消泡剤、防塵剤、エキステンダー、帯電防止剤、保存料、乾燥遅延剤、湿潤剤、酸化防止剤、ＵＶ吸収剤及び光安定剤などを、顔料調製物の全重量に基づいて、好ましくは０．０１〜１５重量％、特に０．１〜１０重量％の量で含むことができる。
【００２４】
本発明の顔料調製物は、原則的に、天然由来又は合成由来の全ての高分子量有機材料、例えば、プラスチック、樹脂、塗料、ペイント、印刷インキ、電子写真用トナー及び現像剤、カラーフィルター並びにインキ、インクジェットインキさえも顔料着色するのに使用できる。
【００２５】
本発明の顔料調製物で顔料着色できる高分子量有機材料は、例えば、セルロース化合物、例えば、セルロースエーテル及びセルロースエステル、例えば、エチルセルロース、ニトロセルロース、セルロースアセテート又はセルロースブチラート、天然のバインダー、例えば脂肪酸、脂肪油、樹脂及びそれらの変換産物、又は合成樹脂、たとえば重縮合物、重付加物、重合物及び共重合物、例えば、アミノプラスト、とりわけ尿素ホルムアルデヒド樹脂及びメラミンホルムアルデヒド樹脂、アルキド樹脂、アクリル樹脂、フェノールプラスト、及びフェノール樹脂、例えば、ノボラック又はレゾール、尿素樹脂、ポリビニル、例えば、ポリビニルアルコール、ポリビニルアセタール、ポリ酢酸ビニル又はポリビニルエーテル、ポリカーボネート、ポリオレフィン、例えば、ポリスチレン、ポリ塩化ビニル、ポリエチレン又はポリプロピレン、ポリ（メタ）アクリレート及びそれの共重合体、例えば、ポリアクリル酸エステル又はポリアクリルニトリル、ポリアミド、ポリエステル、ポリウレタン、クマロン−インデン樹脂及び炭化水素樹脂、エポキシ樹脂、様々な硬化機構を有する不飽和合成樹脂（ポリエステル、アクリレート）、ワックス、アルデヒド樹脂及びケトン樹脂、ゴム、弾性ゴム、及びそれらの誘導体及びラテックス類、カゼイン、シリコーン及びシリコーン樹脂、のそれぞれ又は混合物である。
【００２６】
その際、言及した高分子量有機化合物が、プラスチック材料、溶融物として、又は紡糸液、分散液、塗料、ペイント又は印刷インキの形態で存在するかどうかは重要ではない。使用目的に応じて、本発明の顔料調製物は、ブレンドとして、又は調合物（Ｐｒａｅｐａｒａｔｉｏｎ）や分散物の形態で使用するのが有利であることがわかっている。
【００２７】
本発明の顔料調製物は、溶媒含有塗料を顔料着色するのに特に適しているが、とりわけ、例えば自動車産業のための、水ベースの塗料系を顔料着色するのに特に適している。
【００２８】
両方の塗料系においてフロキュレーション安定性及び上塗り堅牢度に利点がある。水ベースの塗料における上塗り堅牢度が特に有利である。本発明の顔料調製物で有利に顔料着色できる水ベースの塗料は、例えば、アクリルベース、ポリウレタンベース、ポリエステルベース又はポリイソシアネートベース、又はそれの組み合わせからなる塗料である。
【００２９】
それゆえ、本発明の対象は、本発明の顔料調製物を含有する水ベースの塗料、好ましくは本発明の顔料調製物を乾燥塗膜に基づいて０．１〜２０重量％の濃度で含有する水ベースの塗料でもある。
【００３０】
以下の例において、部は重量部を意味し、そして百分率は重量％を意味する。
【００３１】
製造例１：
欧州特許出願公開第０１８４９８２Ａ１号（特許文献４）の例６に従って製造した３−（４−クロロフェニル）−６−フェニル−２，５−ジヒドロ−ピロロ［３，４−ｃ］ピロール−１，４−ジオン２０部を、発煙硫酸（Ｏｌｅｕｍ）（２０％ＳＯ３）１５０部中で１８時間室温で撹拌し、氷水２０００部で沈殿させ、そして塩化ナトリウム１５０部と混ぜ合わせる。得られた赤色の懸濁液を吸引ろ過し、３００部の５％濃度の塩化ナトリウム溶液で洗浄し、そして乾燥させる。本質的にスルホン酸（塩（ＩＩ）の前段階物）からなる混合物２０部が得られる。
１Ｈ−ＮＭＲ（５００ＭＨｚ，  Ｄ２ＳＯ４）：７．３９（ｄ，  ３Ｊ＝９Ｈｚ，  ２Ｈ），  ７．２８（ｔ，  ３Ｊ＝９Ｈｚ，４Ｈ），  ６．８４（ｄ，  ３Ｊ＝９Ｈｚ，  ２Ｈ）。
【００３２】
【化３】
2012509945.tif 000005
【００３３】
製造例２：  Ｂａ塩化合物（ＩＩ）の製造
製造例１に記載の生成物２０部を水２０００部中で撹拌し、７０℃まで加熱し、そして苛性ソーダ溶液（Ｎａｔｏｒｏｎｌａｕｇｅ）でｐＨ＝８に調整する。その暗赤色の溶液を、ＢａＣｌ２２０部と混ぜ、そして引き続き更に１時間、後撹拌する。それをろ過し、そして水５００部で洗浄する。固形物含有量３６％及びバリウム含有量８．７％（乾燥）を有する暗赤色のプレスケークが得られる。
【００３４】
製造例３：  Ｓｒ塩化合物（ＩＩ）の製造
製造例２と同様に合成を行うが、塩化バリウムの代わりに塩化ストロンチウム２０部を使用する。固形物含有量４７％及びストロンチウム含有量５．４％を有する明赤色のプレスケークが得られる。
【００３５】
製造例４：  化合物（Ｉ）、（ＩＩ）及び（ＩＩＩ）（スルホン酸として）の混合物の製造
ｔｅｒｔ−アミルアルコール及びナトリウム−ｔｅｒｔ−アミラートからなる高温溶液に、ベンゾニトリル１０部、４−クロロベンゾニトリル１４部及びコハク酸ジイソプロピルエステル３０部からなる混合物を、２時間以内で連続的に添加する。２時間の後撹拌後、その反応混合物を、氷酢酸２５部、水１００部及びイソプロパノール５００部と混ぜ、そして更に１時間１００℃で撹拌する。その後ろ過し、イソプロパノール及び水で洗浄し、そして乾燥棚中において７５℃で乾燥させる。赤色の固形物２０部が得られる。
【００３６】
その得られた顔料を、発煙硫酸（２０％ＳＯ３）２００部中に投入し、そしてその混合物を１８時間、室温で撹拌する。その溶液を、氷水２０００部で沈殿させ、そして塩化ナトリウム１５０部で塩析させる。その得られた懸濁液を吸引ろ過し、５００部の５％ＮａＣｌ溶液で洗浄し、そして乾燥棚中において７５℃で真空中で乾燥させる。６５％がＣ．Ｉ．ピグメントレッド２５４、３０％がモノスルホン酸（ＩＩ）、及び５％がビススルホン酸（ＩＩＩ）からなる生成混合物５０部が得られる。
【００３７】
製造例５：  Ｂａ塩化合物（ＩＩ）及び（ＩＩＩ）の製造
製造例４から得られた生成物２０部を、水２０００部中で撹拌し、７０℃に加熱し、そして苛性ソーダ溶液でｐＨ＝９に調整する。その暗赤色の溶液を、塩化バリウム（ＩＩ）２０部と混ぜ、そしてその後更に１時間、後撹拌する。それをろ過し、そして水５００部で洗浄する。３５％の固形物含有量及び５．０３％（乾燥）のバリウム含有量を有する赤色のプレスケークが得られる。
【００３８】
製造例６：  Ｓｒ塩化合物（ＩＩ）及び（ＩＩＩ）の製造
製造例５と同様に製造を行うが、塩化バリウムの代わりに塩化ストロンチウム２０部を使用する。固形物含有量４７％、ストロンチウム含有量３．８％。
【００３９】
比較製造例１：  Ｃａ塩化合物（ＩＩ）の製造
合成は製造例２と同様に行うが、塩化バリウムの代わりに塩化カルシウム２０部を使用する。３６％の固形物含有量及び２．５０％のカルシウム含有量を有する明赤色のプレスケークが得られる。
【００４０】
比較製造例２：  Ｃａ塩化合物（ＩＩ）及び（ＩＩＩ）の製造
製造は製造例５と同様に行うが、塩化バリウムの代わりに塩化カルシウム２０部を使用する。固形物含有量３７％、カルシウム含有量２．２５％。
【００４１】
以下の例では、欧州特許出願公開第００９４９１１Ａ２号（特許文献５）、例６に従って製造したピグメントレッド２５４を使用する。
【００４２】
例１：
製造例２から得られたプレスケーク２．７部（乾燥重量１部に相当）を、ピグメントレッド２５４の湿性プレスケーク２００部（固形物含有量５０％；乾燥重量に基づいて１００部に相当）と共に、水２０００部中で２時間、室温で撹拌し、ろ過し、乾燥させ、そして粉砕する。
【００４３】
例２：
製造例３から得られたプレスケーク２．１部（乾燥重量１部に相当）を、ピグメントレッド２５４の湿性のプレスケーク２００部（固形物含有量５０％；乾燥重量に基づいて１００部に相当）と共に、水２０００部中で２時間、室温で撹拌し、ろ過し、乾燥させ、そして粉砕する。
【００４４】
例３：
例２で説明したとおりを行うが、製造例３からのプレスケーク１．５部だけを使用する。
【００４５】
例４：
例３で説明したとおりを行うが、製造例３からのプレスケーク１部だけを使用する。
【００４６】
例５：
製造例５から得られたプレスケーク２．８部（乾燥重量１部に相当）を、ピグメントレッド２５４の湿性プレスケーク２００部（固形物含有量５０％；乾燥重量に基づいて１００部に相当）と共に、水２０００部中で２時間、室温で撹拌し、ろ過し、乾燥させ、そして粉砕する。
【００４７】
例６：
製造例６から得られたプレスケーク２部（乾燥重量１部に相当）を、ピグメントレッド２５４の湿性プレスケーク２００部（固形物含有量５０％；乾燥重量に基づいて１００部に相当）と共に、水２０００部中で２時間、室温で撹拌し、ろ過し、乾燥させ、そして粉砕する。
【００４８】
例７：
製造例６から得られたプレスケーク４部（乾燥重量２部に相当）を、ピグメントレッド２５４の湿性プレスケーク２００部（固形物含有量５０％；乾燥重量に基づいて１００部に相当）と共に、水２０００部中で２時間、室温で撹拌し、ろ過し、乾燥させ、そして粉砕する。
【００４９】
例８：
製造例６から得られたプレスケーク６部（乾燥重量３部に相当）を、ピグメントレッド２５４の湿性プレスケーク２００部（固形物含有量５０％；乾燥重量に基づいて１００部に相当）と共に、水２０００部中で２時間、室温で撹拌し、ろ過し、乾燥させ、そして粉砕する。
【００５０】
比較例１：
比較製造例１から得られたプレスケーク２．７部（乾燥重量１部に相当）を、ピグメントレッド２５４の湿性プレスケーク２００部（固形物含有量５０％；乾燥重量に基づいて１００部に相当）と共に、水２０００部中で２時間、室温で撹拌し、ろ過し、乾燥させ、そして粉砕する。
【００５１】
比較例２：
比較製造例２から得られたプレスケーク２．７部（乾燥重量１部に相当）を、ピグメントレッド２５４の湿性プレスケーク２００部（固形物含有量５０％；乾燥重量に基づいて１００部に相当）と、水２０００部中で２時間、室温で撹拌し、ろ過し、乾燥させ、そして粉砕する。
【００５２】
使用例１ａ〜８ａ：  溶媒含有焼付け塗料におけるフロキュレーション挙動
例１〜例８の顔料調製物を、焼付け塗料中でのそのフロキュレーション挙動に関して試験する。そのために、５〜８％の顔料含有量を有する低粘度のアルキド−メラミン塗料を、ＰＥフィルム上にキャストする（光沢値“キャスト（ｇｅｇｏｓｓｅｎ）”）。これを、垂直に吊り下げて１時間換気し（ａｂｌｕｅｆｔｅｎ）、そしてその後炉中で１３０℃で乾燥させる。二番目のＰＥフィルムは、フィルム延伸装置を用いて同様に塗工する（光沢値“延伸（ｇｅｚｏｇｅｎ）”）。
【００５３】
顔料のフロキュレーションがわずかな場合、上記二つの方法後の光沢値は、ほぼ同じである。光沢度の測定はＥＮ  ＩＳＯ  ２８１３に従い、２０°の角度で行った。
【００５４】
【表１】
2012509945.tif 000006
【００５５】
使用例１ｂ〜８ｂ：
例１〜例８並びに比較例１及び比較例２の顔料調製物を、その上塗り堅牢度に関して試験する。試験は、アルキド−メラミン塗料系及び水性塗料（水及びブチルジグリコールをベースとする）において、それぞれの塗料系中８％の顔料含有量で遂行する。
【００５６】
上塗り堅牢度を測定するために、顔料着色していない白色塗料を各塗料上に塗布し、３０分の間１２０℃及び１６０℃で乾燥させる。
【００５７】
上塗り堅牢度を定量化するために、顔料着色していない白色塗料に対する全色差デルタＥを測定する。デルタＥの全色差が４超の場合、白色塗料が明らかに着色されていると認められる。
【００５８】
【表２】
2012509945.tif 000007
【国際調査報告】
2012509945.tif 000010
2012509945.tif 000011
2012509945.tif 000012
2012509945.tif 000013